(57)【要約】【課題】本考案は、粒子構造を利用することで、床材の高い防滑性と耐磨耗性と耐傷性を達成し、使用者が滑って転倒するのを防ぐことができ、安全性を有する床材構造を提供する。【解決手段】本考案の提供する防滑床材構造は、底層を含み、その上に装飾層と耐磨耗層が順に設けられる。また、上述の底層は複数の第一鉱物粒子を有し、且つ耐磨耗層も複数の第二鉱物粒子を有し、第二鉱物粒子は耐磨耗層の表面に露出する。上述の粒子の材質はアルミナ粒子や二酸化ケイ素粒子やガラス砂や金剛砂等の鉱物粒子であり、且つサイズは調整可能である。【選択図】図３
0003170710.tif 000002
【実用新案登録請求の範囲】
【請求項１】
複数の第一鉱物粒子を有する底層と、
前記底層上に設けられた装飾層と、
耐磨耗層であり、前記装飾層上に設けられ、複数の第二鉱物粒子を有し、前記第二鉱物粒子は前記耐磨耗層の表面に部分的に露出する耐磨耗層と、
を含むことを特徴とする防滑床材構造。
【請求項２】
第二鉱物粒子のサイズは全て同じであることを特徴とする、請求項１に記載の防滑床材構造。
【請求項３】
前記第一、第二鉱物粒子の粒径は０．０１〜１．０ミリメートルであることを特徴とする、請求項２に記載の防滑床材構造。
【請求項４】
前記耐磨耗層の構造は、
前記装飾層上に設けられた強化耐磨耗層と、
ラミネート耐磨耗層であり、前記強化耐磨耗層上設けられ、前記第二鉱物粒子はまた前記強化耐磨耗層と前記ラミネート耐磨耗層中に埋められるとともに、前記ラミネート耐磨耗層の表面に部分的に露出するラミネート耐磨耗層と、
を更に含むことを特徴とする、請求項１に記載の防滑床材構造。
【請求項５】
前記第二鉱物粒子は複数の上部鉱物粒子と下部鉱物粒子を含み、前記下部鉱物粒子はまた前記強化耐磨耗層と前記ラミネート耐磨耗層に埋められ、前記上部鉱物粒子は前記耐ラミネート耐磨耗層に埋められるとともに、前記ラミネート耐磨耗層の表面に部分的に露出し、且つ前記下部鉱物粒子の粒径は前記上部鉱物粒子より大きいことを特徴とする、請求項４に記載の防滑床材構造。
【請求項６】
前記第一鉱物粒子と前記下部鉱物粒子の粒径は０．０１〜１．０ミリメートルであり、前記上部鉱物粒子の粒径は０．０１〜０．１０ミリメートルであることを特徴とする、請求項５に記載の防滑床材構造。
【請求項７】
前記ラミネート耐磨耗層の材質は紫外線感光性硬化ポリウレタン（ＰＵ）であり、前記強化耐磨耗層の材質はポリ塩化ビニル（ＰＶＣ）であることを特徴とする、請求項４に記載の防滑床材構造。
【請求項８】
前記中底層は、
底材層と、
中底材層であり、前記底材層上に設けられ、前記底材層と前記中底材層中には前記第一鉱物粒子が埋め込まれている中底材層と、
を更に含むことを特徴とする、請求項１に記載の防滑床材構造。
【請求項９】
前記第一、第二鉱物粒子はアルミナ粒子や二酸化ケイ素粒子やガラス砂や金剛砂等の鉱物粒子であることを特徴とする、請求項１に記載の防滑床材構造。
【請求項１０】
前記装飾層の表面には更にデザインパターンを有することを特徴とする、請求項１に記載の防滑床材構造。
【考案の詳細な説明】
【技術分野】
【０００１】
本考案は床材構造に関するものであって、特に防滑床材に関するものである。
【背景技術】
【０００２】
建物内装及び床整備の便利さが求められ、床材敷設は極めて普遍的になっており、一般的な床材は主にセラミックタイル或いはポリ塩化ビニル（ＰＶＣ）材質から成る設計の可塑性床材である。
【０００３】
一般的な床材は滑り止め効果に優れず、歩行者が踏んだ時、滑って転倒する可能性がある。特に床面が濡れてしまった時、更に危険になる。また、一般的な床材構造に関しては、図１が示すように、通常の滑り止め床材は床材１０の表面にサンドブラスト粗粒子層１２を設け、この層は摩擦力を有するが、外力が絶え間なく加えられ、床材１０との相互剥離が容易に起こり、使用に支障をきたす。
【考案の概要】
【考案が解決しようとする課題】
【０００４】
これらの点を考慮し、上述した公知技術の欠点に対して、本考案は問題点の克服に有効な防滑床材構造を提案する。本考案の主な目的は、鉱物粒子を床材構造の内部に埋め込み、構造の内外どちらも防滑鉱物粒子を有するようにすることで、一般的な滑り止め床材特性を有するだけでなく、高い耐磨耗特性を有することで、滑り止め床材の使用寿命を延ばし、歩行の安全性のニーズに合う防滑床材構造を提供することである。
【課題を解決するための手段】
【０００５】
上述の目的を達成するため、本考案の提供する防滑床材構造は、下から上の順で底層と装飾層と耐磨耗層を設置し、上述の底層中には更に複数の第一鉱物粒子を有し、且つ耐磨耗層は複数の第二鉱物粒子を有し、第二鉱物粒子は耐磨耗層の表面に露出する。上述の鉱物粒子の材質はアルミナ粒子や二酸化ケイ素粒子やガラス砂や金剛砂等の鉱物粒子であり、且つサイズは調整可能である。
【考案の効果】
【０００６】
本考案は、床材に滑り止め効果を持たせるのに有効であり、使用者が滑って転倒するのを防止でき、安全性を配慮したニーズに適合する。
【図面の簡単な説明】
【０００７】
【図１】従来技術の床材構造断面図。
【図２】本考案第一実施例の床材構造平面図。
【図３】本考案第一実施例の床材構造断面図。
【図４】本考案第二実施例の床材構造平面図。
【図５】本考案第二実施例の床材構造断面図。
【考案を実施するための形態】
【０００８】
本考案の構造特徴と達成される効果の更なる理解と認識のため、図面を参照しながら好ましい実施例を挙げて以下に説明する。
【実施例】
【０００９】
本考案は深層の防滑性、高い耐磨耗性と高い耐傷性を有する防滑床材構造を提供する。図２と図３を参照されたい。本考案の第一実施例は、平均的に散布された複数の第一鉱物粒子１５を有する底層１４を含み、底層１４上には装飾層１６と耐磨耗層１８を順に設け、耐磨耗層１８は複数の第二鉱物粒子１９を有し、第二鉱物粒子１９は耐磨耗層１８内部に均一に分布し、粒子１９は透明の耐磨耗層１８の表面に部分的に露出する。上述の装飾層１６は生地層であるとともに、デザインパターンを有する。第一鉱物粒子１５と第二鉱物粒子１９はアルミナ粒子や二酸化ケイ素粒子やガラス砂や金剛砂等の鉱物粒子であり、サイズは同じでも良く或いは限定されず、形状は不規則形状である。第一鉱物粒子１５と第二鉱物粒子１９の粒径は０．０１〜１．０ミリメートルである。
【００１０】
底層１４は更に二層構造を含み、その１つは底材層２６であり、底材層２６上には更に中底材層２８を設け、装飾層１６をその上に設け、且つ底材層２６と中底層２８中には上述の第一鉱物粒子１５が埋め込まれる。
【００１１】
耐磨耗層１８は強化耐磨耗層２２とラミネート耐磨耗層２４を含み、強化耐磨耗層２２とラミネート耐磨耗層２４は順に装飾層１６上に設けられ、且つ強化耐磨耗層２２の材質はポリ塩化ビニル（ＰＶＣ）であり、ラミネート耐磨耗層２４の材質は紫外線感光性硬化ポリウレタン（ＰＵ）である。強化耐磨耗層２２とラミネート耐磨耗層２４中にはまた、平均的に散布された第二鉱物粒子１９が埋め込まれ、それはラミネート耐磨耗層２４の表面に部分的に露出する。第二鉱物粒子１９の露出を利用することで、床材に高い防滑性をもたらし、使用者が滑って転倒するのを防止できる。
【００１２】
粒子を深層に埋め込むことで、粒子が容易に脱落することなく、且つ、良好な耐摩耗性と耐傷性を有するようになる。また、最も外側のラミネート耐磨耗層２４が摩損した時でも尚、強化耐磨耗層２２は防滑性や耐磨耗性や耐傷性を提供できるので、表面の摩損により滑り止め効果が低減することはない。本考案は表面の摩擦防滑性を有するだけでなく、ＥＵの振子式試験（ＰＥＮＤＵＬＵＭ）と表面粗さ測定（ＲＯＵＧＨＮＥＳＳ）と深層耐磨耗安全性テスト（ＥＮ１３８４５  ＡＮＮＥＸ  Ｄ）に合格し、安全性配慮のハイスタンダードを満たすものである。
【００１３】
以下に第二実施例を紹介するので、図４と図５を参照されたい。第二実施例と第一実施例の差は、耐磨耗層１８の構造上の差異に過ぎない。この耐磨耗層１８は強化耐磨耗層２２とラミネート耐磨耗層２４を含み、強化耐磨耗層２２とラミネート耐磨耗層２４は順に装飾層１６上に設けられ、且つ強化耐磨耗層２２の材質はポリ塩化ビニル（ＰＶＣ）であり、ラミネート耐磨耗層２４の材質は紫外線感光性硬化ポリウレタン（ＰＵ）である。耐磨耗層１８は更に複数の第二鉱物粒子を有し、第二鉱物粒子はまた耐磨耗層１８の表面に露出する。第二鉱物粒子は複数の上部鉱物粒子２８と下部鉱物粒子２６を含み、それらは全てアルミナ粒子や二酸化ケイ素粒子やガラス砂や金剛砂等の鉱物粒子である。下部鉱物粒子２６はまた強化耐磨耗層２２とラミネート耐磨耗層２４に埋められ、上部鉱物粒子２８はラミネート耐磨耗層２４中に埋められるとともに、ラミネート耐磨耗層２４の表面に露出する。下部鉱物粒子２６の粒径は上部鉱物粒子２８のより大きく、定量化すると、下部鉱物粒子２６の粒径は０．０１〜１．０ミリメートルであり、上部鉱物粒子２８の粒径は０．０１〜０．１０ミリメートルである。第二実施例と第一実施例は同様に深層に粒子が埋め込まれているので、高い防滑性、耐磨耗性、耐傷性を有する。
【００１４】
一般の滑り止め床材がどれだけ彫りの深い凸凹のエンボス板を採用しても、
本考案の高い防滑性や耐磨耗性や耐傷性は達成できないことを証明するため、以下の表１に数的根拠を示す。
【００１５】
【表１】
0003170710.tif 000003
表１からわかるように、本考案の床材構造は、防滑性や耐磨耗性や耐傷性において、公知技術よりも遥かに優れている。
【００１６】
上述は本考案の好ましい実施例に過ぎず、本考案の実施範囲を限定するものではない。従って、本考案の精神と領域を脱しない範囲内で加えた形状、構造、特徴など各種の変更や潤色は全て、本考案の実用新案登録請求の範囲内に含まれる。
【符号の説明】
【００１７】
１０  床材
１２  サンドブラスト粗粒子層
１４  底層
１５  第一鉱物粒子
１６  装飾層
１８  耐磨耗層
１９  第二鉱物粒子層
２０  底材層
２１  中底材層
２２  強化耐磨耗層
２４  ラミネート耐磨耗層
２６  下部鉱物粒子
２８  上部鉱物粒子
【図１】
0003170710.tif 000004
【図２】
0003170710.tif 000005
【図３】
0003170710.tif 000006
【図４】
0003170710.tif 000007
【図５】
0003170710.tif 000008
【手続補正書】
【提出日】平成23年7月8日(2011.7.8)
【手続補正１】
【補正対象書類名】実用新案登録請求の範囲
【補正対象項目名】全文
【補正方法】変更
【補正の内容】
【実用新案登録請求の範囲】
【請求項１】
複数の第一鉱物粒子を有する底層と、
前記底層上に設けられた装飾層と、
耐磨耗層であり、前記装飾層上に設けられ、複数の第二鉱物粒子を有し、前記第二鉱物粒子は前記耐磨耗層の表面に部分的に露出する耐磨耗層と、
を含むことを特徴とする防滑床材構造。
【請求項２】
第二鉱物粒子のサイズは全て同じであることを特徴とする、請求項１に記載の防滑床材構造。
【請求項３】
前記第一、第二鉱物粒子の粒径は０．０１〜１．０ミリメートルであることを特徴とする、請求項２に記載の防滑床材構造。
【請求項４】
前記耐磨耗層の構造は、
前記装飾層上に設けられた強化耐磨耗層と、
ラミネート耐磨耗層であり、前記強化耐磨耗層上設けられ、前記第二鉱物粒子はまた前記強化耐磨耗層と前記ラミネート耐磨耗層中に埋められるとともに、前記ラミネート耐磨耗層の表面に部分的に露出するラミネート耐磨耗層と、
を更に含むことを特徴とする、請求項１に記載の防滑床材構造。
【請求項５】
前記第二鉱物粒子は複数の上部鉱物粒子と下部鉱物粒子を含み、前記下部鉱物粒子はまた前記強化耐磨耗層と前記ラミネート耐磨耗層に埋められ、前記上部鉱物粒子は前記耐ラミネート耐磨耗層に埋められるとともに、前記ラミネート耐磨耗層の表面に部分的に露出し、且つ前記下部鉱物粒子の粒径は前記上部鉱物粒子より大きいことを特徴とする、請求項４に記載の防滑床材構造。
【請求項６】
前記第一鉱物粒子と前記下部鉱物粒子の粒径は０．０１〜１．０ミリメートルであり、前記上部鉱物粒子の粒径は０．０１〜０．１０ミリメートルであることを特徴とする、請求項５に記載の防滑床材構造。
【請求項７】
前記ラミネート耐磨耗層の材質は紫外線感光性硬化ポリウレタン（ＰＵ）であり、前記強化耐磨耗層の材質はポリ塩化ビニル（ＰＶＣ）であることを特徴とする、請求項４に記載の防滑床材構造。
【請求項８】
前記底層は、
底材層と、
中底材層であり、前記底材層上に設けられ、前記底材層と前記中底材層中には前記第一鉱物粒子が埋め込まれている中底材層と、
を更に含むことを特徴とする、請求項１に記載の防滑床材構造。
【請求項９】
前記第一、第二鉱物粒子はアルミナ粒子や二酸化ケイ素粒子やガラス砂や金剛砂等の鉱物粒子であることを特徴とする、請求項１に記載の防滑床材構造。
【請求項１０】
前記装飾層の表面には更にデザインパターンを有することを特徴とする、請求項１に記載の防滑床材構造。
【手続補正２】
【補正対象書類名】明細書
【補正対象項目名】００１３
【補正方法】変更
【補正の内容】
【００１３】
以下に第二実施例を紹介するので、図４と図５を参照されたい。第二実施例と第一実施例の差は、耐磨耗層１８の構造上の差異に過ぎない。この耐磨耗層１８は強化耐磨耗層２２とラミネート耐磨耗層２４を含み、強化耐磨耗層２２とラミネート耐磨耗層２４は順に装飾層１６上に設けられ、且つ強化耐磨耗層２２の材質はポリ塩化ビニル（ＰＶＣ）であり、ラミネート耐磨耗層２４の材質は紫外線感光性硬化ポリウレタン（ＰＵ）である。耐磨耗層１８は更に複数の第二鉱物粒子を有し、第二鉱物粒子はまた耐磨耗層１８の表面に露出する。第二鉱物粒子は複数の上部鉱物粒子３２と下部鉱物粒子３０を含み、それらは全てアルミナ粒子や二酸化ケイ素粒子やガラス砂や金剛砂等の鉱物粒子である。下部鉱物粒子３０はまた強化耐磨耗層２２とラミネート耐磨耗層２４に埋められ、上部鉱物粒子３２はラミネート耐磨耗層２４中に埋められるとともに、ラミネート耐磨耗層２４の表面に露出する。下部鉱物粒子３０の粒径は上部鉱物粒子３２のより大きく、定量化すると、下部鉱物粒子３０の粒径は０．０１〜１．０ミリメートルであり、上部鉱物粒子３２の粒径は０．０１〜０．１０ミリメートルである。第二実施例と第一実施例は同様に深層に粒子が埋め込まれているので、高い防滑性、耐磨耗性、耐傷性を有する。
【手続補正３】
【補正対象書類名】明細書
【補正対象項目名】００１７
【補正方法】変更
【補正の内容】
【００１７】
１０  床材
１２  サンドブラスト粗粒子層
１４  底層
１５  第一鉱物粒子
１６  装飾層
１８  耐磨耗層
１９  第二鉱物粒子層
２２  強化耐磨耗層
２４  ラミネート耐磨耗層
２６  底材層
２８  中底材層
３０  下部鉱物粒子
３２  上部鉱物粒子
【手続補正４】
【補正対象書類名】図面
【補正対象項目名】図４
【補正方法】変更
【補正の内容】
【図４】
0003170710.tif 000009
【手続補正５】
【補正対象書類名】図面
【補正対象項目名】図５
【補正方法】変更
【補正の内容】
【図５】
0003170710.tif 000010